FR 2732976 A1 19961018 FR 9504760 A 19950414 -1- Le domaine de la présente invention est celui des compositions à base de polyorganosiloxanes (POS) aptes à réticuler par des réactions d'addition ou d'hydrosilylation, faisant intervenir des substituants hydrogènes et des radicaux éthyléniquement insaturés, c'est-à-dire des alcényles en particulier du type vinyle. L'hydrosilylation est généralement catalysée par des composés métalliques, par exemple de nature platinique. La présente invention concerne plus précisément des compositions silicones réticulables en gel adhésif par hydrosilylation, à température ambiante. La présente invention a également pour objet les gels issus de la réticulation des susdites compositions. Au sens de la présente invention, le terme gel silicone désigne un produit silicone réticulé caractérisé par un taux de pénétration compris par exemple entre 100 à 500 dixièmes de min (mesure par pénétrométrie ASTM D 217). L'invention vise enfin les systèmes précurseurs stockables de tels gels silicones. Ces gels mi-solides mi-liquides sont traditionnellement utilisés pour la protection de matériels électroniques sensibles aux vibrations, aux chocs, à la température et de manière plus générale aux agressions physiques et chimiques de l'atmosphère ambiante. Pour leur mise en oeuvre dans cette application, les gels silicones encapsulent les composants électroniques ("Potting") et on exploite, notamment, leurs propriétés amortissantes et diélectriques, leur caractère isolant et leur aptitude à l'évacuation de chaleur. Il est également vivement souhaitable que ces gels aient un certain pouvoir d'adhésion vis-à-vis des supports comprenant les éléments sensibles à protéger et/ou vis à vis des éléments eux- mêmes. L'adhésion constitue en effet une garantie d'efficacité du "potting", puisqu'elle permet de parfaire l'isolation par rapport au milieu extérieur agressif Une autre spécification attendue pour les gels silicones est une grande vitesse de réticulation eu égard aux impératifs de rentabilité et de faisabilité industrielle ainsi que de facilité d'emploi. Enfin, compte tenu des conditions extrêmes, notamment de température, auxquelles peuvent être exposés les gels silicones dans cette application, il est requis que ces gels conservent leurs propriétés physicochimiques, en particulier leur texture de gel avec toutes les propriétés de viscoélasticité qui s'y attachent, à des très basses températures (- 60 o C). Hormnis cette application d'encapsulation et de protection d'éléments électroniques sensibles, les gels silicones sont susceptibles d'être utilisés également: - comme adhésif, pour autant que leurs propriétés adhérentes soient significatives, - comme matériau amortisseur de choc, comme matériau médical de base, notamment pour l'élaboration de prothèses, implants - ou bien encore comme ciment d'assemblage ou comme mastic d'étanchéification, entre autres. -2- Comme cela est divulgué dans le brevet US N 4 072 635, les gels silicones sont classiquement constitués par le produit d'une réaction d'hydrosilylation intervenant dans un mélange comprenant essentiellement: - un polyorganosiloxane ayant une viscosité de 10 à 10. 000 centistokes à 25 C et formé par un copolymère comportant des unités ou motifs siloxyles terminaux M = R2 ViSiO0,15, des motifs D = R2 SiO2/2, et RViSiO2/2 ainsi que des motifs siloxyles T (topiques de résines silicones) = RSiO3/2, avec R correspondant à un méthyle (Me) ou un phényle (Phe) et Vi représentant un radical vinyle; - un polyhydrogénoorganosiloxane liquide de formule XRMeSiO(R2SiO)x- (RHSiO)m SiMe RX avec R tel que défini ci-dessus et X correspondant à H ou R, - et un catalyseur à base de platine. Ce brevet US relie l'acquisition d'une vitesse de réticulation correcte, à la présence de fonctionnalités vinyles (Fonctions réactives d'hydrosilylation), aux extrémités du POS non hydrogéné. Les gels obtenus à partir de ces POS vinylés en bout de chaîne et dans la chaîne et de POS hydrogénés également en bout de chaîne et dans la chaîne, ont des vitesses de réticulation honorables, mais qui ne sauraient masquer les carences desdits gels au regard des propriétés élastiques, de la stabilité de ces propriétés élastiques dans le temps et à basse température, et de la faible auto-adhérence avérée de ces gels. On connaît également par la demande de brevet européen N0 69 451, des gels silicones POS pour lesquels l'application visée est l'encapsulation d'ensembles électroniques ("Potting"). L'objectif sous-tendant l'invention objet de cette demande de brevet est essentiellement de fournir des gels silicones diélectriques, possédant des propriétés de stabilité physique à basse température et qui sont obtenues à l'issue d'une réticulation rapide à température ambiante ou à plus haute température. Pour atteindre cet objectif, les inventeurs proposent donc une composition polyorganosiloxane réticulable formée par un mélange intime des produits suivants: - un polyorganosiloxane comprenant de 80 à 96,5 % molaires de motifs siloxyles D = (CH3)2 SiO, 2 à 10 % molaire, de motifs siloxyles T = CH3SiO3/2, 1,25 à6 % molaire de motifs siloxyles M terminaux = (CH3)3 SiO1/2 et 0,25 à 4 % molaire de motifs siloxyles terminaux M = (CH3)2 (CH2=CH) SiOl/2; - et un polyorganosiloxane hydrogéné n'ayant pas plus d'un atome d'hydrogène par silicium et substitué par des radicaux alkyles de type méthyle ou par des restes phényles ou 3,3,3 -trifluoropropyle, le ratio SiH/SiVi étant compris entre 0,2 et 5, - et un catalyseur à base de platine. Il est à noter que ce document antérieur souligne le caractère essentiel des motifs siloxyles de type T = Me SiO3/2, quant aux propriétés de stabilité à basse température du -3- gel. Par ailleurs, ce document n'évoque nullement d'éventuelles propriétés adhésives des gels silicones préparés à partir de ces compositions connues. En définitive, cette proposition de l'art antérieur s'est avérée être insuffisamment satisfaisante pour répondre aux spécifications cumulées de stabilité physique, de capacité d'amortissement et de haute vitesse de réticulation. Elle n'apporte en outre, aucune réponse, en ce qui concerne l'auto-adhérence. La quête d'une autoadhérence pour les gels silicones n'a elle non plus pas été le moteur de l'invention décrite dans la demande de brevet européen N 532 362. Les compositions de gel silicone décrites dans cette dernière comportent: A - un polyorganosiloxane comprenant de 90 à 97 % molaire de motifs D = R(CH3)SiO2/2, 0,1 à 2,5 % molaire de motifs T = R SiO3/2, et 0,1 à 4 % molaire de motifs terminaux M = (CH3R) Sil/2 avec R = méthyle, phényle ou CF3CH2CH2-, et avec la condition selon laquelle ces deux derniers groupements R représentent 0,5 à 10 % molaire du total des groupements R, B - un polyhydrogénoorganosiloxane comprenant au moins un SiH par molécule et déterminant un ratio SiH/SiVi compris entre 0,5 et 1,5, et C - un catalyseur à base de platine. Le POS B hydrogéné peut être constitué par un POS du type poly(diméthylsiloxy)cL, co(diméthylhydrogénosiloxy) et éventuellement par un POS du type poly (diméthylsiloxy) (méthylhydrogénosiloxy)co, co(diméthylhydrogénosiloxy). Dans cette demande, seuls sont exemplifiés les mélanges, d'une part, de POS act,co-vinylé et phényle substitués, et d'autre part de POS hydrogénés dans les chaînes et aux extrémités de celles-ci. La viscosité des POS A mis en oeuvre est de l'ordre de 1000 mPa.s, tandis que celle des POS B utilisées pour la préparation des gels, est de l'ordre de 100 mPa.s. La présence de motifs T (résine) présentés comme promoteurs de stabilité physique des gels à basse température, est une des caractéristiques essentielles de cette proposition technique antérieure. Enfin, il est à souligner qu'il n'est nullement fait allusion à de quelconques propriétés adhésives des gels considérés. On connaît également au travers du brevet US N 5 371 163, des compositions silicones ayant une basse viscosité, réticulable en gel et comprenant les composés suivants - un POS A de type SiVi (pdms acoe-vinylé) - un POS B allongeur de type SiH ou POS ao (CH3)2 HSiO - un POS C réticulant de type SiH (voire SiVi) - un catalyseur d'hydrosilylation (Pt) avec la condition selon laquelle le nombre d'atomes d'hydrogènes liés au silice dont la longeur représente plus que 80 % en nombre des atomes d'hydrogènes et des radicaux vinyles présent dans la longeur B et le réticulant C (SiH(B)/SiH(B) + SiH (C)) et le ratio molaire SiH (B) / SiVi (A) est compris entre 0,8 et 1,2. -4- Cette composition se caractérise par une prédominance SiH(B) / SiH (B) + SiH (C) > 80 % en nombre de l'allongeur, en ce qui concerne la fourniture de fonctions réactives d'hydrosilylation du type hydrogéno (complémentaires aux vinyles du composé A). De plus, il est à noter que le ratio SiH de l'allongeur / SiVi du POS de base est relativement élevé. Ces caractéristiques structurelles sont peut être, au moins en partie, responsables des performances moyennes de cette composition et des gels en émanant, s'agissant des propriétés d'amortissement, de stabilité physique à basse et à haute température, de vitesse de réticulation et des caractéristiques diélectriques. En outre, les compositions ne permettent pas d'obtenir des gels adhérents. On peut signaler enfin la demande de brevet japonais JP n0 6016942 qui décrit une composition silicone réticulable en gel, et comprenant un POS de type SiVi, un POS de type SiH, un additif promoteur d'adhérence de type silane (alcoxysilane monocarboxylé) et un catalyseur à base de platine. Le ratio SiH / SiVi de cette composition est de 0,2 - 0,3. Il est fait état dans cette demande de présumées propriétés adhésives, qui ne semblent pas étayées. En outre, la présence du silane promoteur d'adhérence peut avoir des répercussions néfastes sur les autres propriétés du gel obtenu par réticulation de cette composition. Dans cet état de connaissance, l'un des objectifs essentiel de la présente invention est de fournir des compositions silicones réticulables en gel par hydrosilylation, lesdites compositions se devant de conduire à des gels silicones doués pour le moins des qualités attendues dans les produits de l'art antérieur à savoir: amortissement, vitesse rapide de réticulation, stabilité physique du gel à basse température et faisabilité industrielle. Ces qualités recherchées dans le cadre de l'invention se doivent en outre d'être meilleures que celles obtenues jusqu'alors. Enfin et surtout, on vise à atteindre des gels silicones présentant des propriétés d'adhérence (d'auto-adhérence) améliorées, lesquelles sont particulièrement souhaitables notamment dans les applications des gels pour la protection d'unités électroniques sensibles mais également dans les applications médicales et paramédicales, pour ne citer qu'elles. La Demanderesse a mis en oeuvre d'importants moyens de recherche et de nombreuses expérimentations pour atteindre cet objectif parmi d'autres. Et au terme de cela, elle a eu le mérite de trouver, de manière toutà-fait surprenante et inattendue, qu'il convient d'introduire dans des conditions quantitatives soigneusement et judicieusement choisies, un polyorganosiloxane hydrogéné particulier dans les compositions silicones précurseurs des gels. Ce POS hydrogéné particulier est en fait un additif fonctionnel parfaitement compatible avec les autres POS de la composition (contrairement aux promoteurs d'adhérence qui entrainent des pertubations). Cet additifjoue le rôle d'un allongeur, qui a pour effet présumé d'augmenter la taille des mailles du réseau au cours de la réticulation. Un autre objectif incident de l'invention est de fournir une composition silicone précurseur de gel adhésif, qui soit simple à préparer, économique, stable au stockage, et qui -5- soit aisé à utiliser pour l'utilisateur final, qui applique la composition juste avant qu'elle se transforme en gel in situ. Un autre objectif incident de l'invention est de fournir un système précurseur de gel silicone adhésif, à base de la composition du type de celle décrite ci-dessus; ledit système se devant d'être une forme stable au stockage et facile à manipuler et à utiliser pour la préparation du gel. Un autre objectif incident de l'invention est de fournir des applications de la composition ci-dessus et du gel dont elle peut être à l'origine, - à titre de moyens d'encapsulation et de protection d'unités électroniques ("Potting" i.e. immersion ou bien encore revêtement ou gainage). - à titre de matériaux médicaux utiles, par exemple, pour la fabrication d'implants, de prothèses, de ciment d'assemblage..... ou bien encore pour la fabrication d'articles orthopédiques ou paramédicaux, - à titre de mortier et/ou de mastic d'étanchéification, - et enfin à titre d'adhésif. Tous ces objectifs, parmi d'autres, sont atteints par la présente invention qui concerne, en premier chef, une composition silicone réticulable en gel adhésif par hydrosilylation, caractérisée en ce qu'elle comprend: - (I) - au moins un polyorganosiloxane POS (I) comportant: A des motifs siloxyles terminaux de type M = (R)2 (Frb) SiO1/2 avec: * R identiques ou différents entre eux et correspondant à un groupement alkyle linéaire ou ramifié en C 1-C6 et/ou aryle substitué ou non, * Frh correspondant à au moins un genre de Fonction réactive d'hydrosilylation- hydrogéno ou alcényle- le vinyle faisant partie des alcényles préférés -, A et des motifs siloxyles identiques ou différents de type D = (RI)p (Frh)q Si 02/2 dans lesquels Frh est tel que défini supra, R1 répond à la même définition que R, et p = 1 ou2, q = 0 ou 1 et p + q = 2. - (I) - au moins un polyorganosiloxane POS (I) comprenant: A des motifs siloxyles terminaux M = (Frh)s (R2)t Si 01/2 avec * Frh tel que défini ci-dessus, * R2 répondant à la même définition que R, * S = O0ou 1 et t = 1,2 ou 3 et s + t = 3 A des motifs siloxyles identiques ou différents D = (Frh)u (R3)v Si 02/2 avec * Frh tel que défini ci-dessus, * R3 répondant à la même définition que R, -6- *u= O oul,v=O,1 ou 2 etu+v=2; avec la condition selon laquelle au moins l'un des motifs D du POS (IH) est porteur d'une Frh (u = 1, v = 1) - (EII) - au moins un polyorganosiloxane POS (mI) qualifié "d'allongeur" et présentant: A des motifs siloxyles terminaux M = (Frh) (R4)2 Si 01/2 avec * Frh tel que défini ci-dessus, * R4 répondant à la même définition que R, *w=1,2ou3, x=0,1,2ou3; les Frh de ce POS (m) étant choisis de telle sorte: * qu'ils réagissent au moins avec les Frh des motifs M terminaux du POS (I) nombre de Frh du POS (m) * et ue lerati rl = nombr de rh duPOS (I) _x 100 soit inférieur à * et que le ratio r1 = nombre de Frh du POS (ô) + POS (Lm) x 100 sot neur % de préférence inférieur ou égal à 50 % et plus préférentiellement encore compris entre 0,5 et 10%. A des motifs siloxyles D = (R5)2 SiO 2/2; avec * R5 répondant à la même définition que R; - (IV) - éventuellement au moins un polyorganosiloxane POS (IV) utile notamment comme diluant du POS (I) et comportant des motifs siloxyles terminaux M = (R6)3 Si 01/2 et des motifs siloxyles D = (R7)2 Si2/2 avec R6, R7 identiques ou différents entre eux et répondant à la même définition que R. - (V) - et une quantité efficace de catalyseur d'hydrosilylation, de préférence de nature platinique. La mise en oeuvre de ces POS spécifiquement sélectionnés permet d'obtenir des gels silicones aux propriétés améliorées, dont certaines vont être énoncées ci-après. Tout d'abord la vitesse de réticulation de ces gels est élevée, ce qui répond aux exigences de faisabilité et de rentabilité industrielle, notamment de l'application "Potting" de composants électroniques sensibles. De plus, les propriétés viscoélastiques des gels préparés à partir des compositions selon l'invention correspondent bien à l'état mi-solide/miliquide recherché. Cet état est propre à procurer des qualités d'amortissement idoines, qui permettent une parfaite absorption des chocs et des vibrations. Les gels obtenus ont, en outre, l'avantage d'être stables, quelles que soient les conditions extérieures notamment de température. En particulier, ils résistent bien aux basses températures, ces dernières n'affectant pas leur texture de gel. -7- Il est à souligner que ces qualités sont acquises aux compositions et aux gels selon l'invention, nonobstant la non-présence obligatoire de POS comprenant des motifs T, ce qui va à l'encontre de l'enseignement de l'art antérieur. Enfin et surtout, l'un des grands intérêts des compositions de l'invention est qu'elles conduisent à des gels silicones adhérents ou auto-adhérents. Cela s'exprime par le fait que leur adhérence, notamment vis-à-vis de supports époxyde et aluminium, est amplifiée par rapport aux gels connus. Sans vouloir être lié par la théorie, cette exacerbation des propriétés d'adhérence semble pouvoir être reliée à la présence de l'allongeur ([I) dans la composition considérée. Cet allongeur (HI) qui ne comprend, de préférence, des Frh qu'à ses extrémités a vocation à réagir avec les Frhc (complémentaires) appartenant au POS (I). En fait, l'allongeur (Im) entraîne une augmentation des mailles de réseau de réticulation en se liant ainsi au POS (1). Ce faisant, l'allongeur (HI) est à l'origine d'une augmentation du module élastique et du module de dissipation du gel, dont la tangente ô est, par ailleurs, amenée à une valeur sensiblement égale à 1. In fine, l'adhérence du gel sur de nombreux supports est significativement accrue. Cette performance est à tel point notable que dans le cadre d'un type donné de test de pelage, pour l'évaluation de l'adhésion, on assiste non plus à une rupture dite adhésive se produisant à l'interface comme pour les gels connus, mais à une rupture, dite "cohésive", intervenant, au sein même du gel. Ceci est particulièrement révélateur des qualités adhérentes des gels selon l'invention. Il est important de noter que ce gain d'adhésion ne se fait pas au détriment des autres propriétés des compositions et des gels de l'invention. En particulier, la tenue thermique des gels n'en souffre pas, à l'inverse de ce qui se produit dans certains gels silicones adhérents, qui comprennent un ou des promoteurs d'adhérence pour l'acquisition de cette propriété. Outre la présence de l'allongeur (11) et le respect de ratios r1 spécifiques, l'invention repose également sur le choix de composants POS particuliers et sur certaines options quantitatives quant auxdits composants, entre autres. Ainsi, le POS (I) peut être considéré comme le composant "structurant" ou comme la base de la composition. Il est avantageusement prépondérant. De préférence, les fonctions réactives d'hydrosilylation (Frh) qu'il comprend sont d'un seul type soit hydrogène, soit alcényle, sachant que parmi les alcényles, les vinyles sont celles qui sont le plus couramment retenues. Elles réagissent très bien avec l'hydrogène selon un mécanisme d'addition. Plus préférentiellement encore le POS(I) ne présente pas de Frh au sein de sa chaîne, mais seulement à ces extrémités (q = 0 dans les motifs D et n > 1, de préférence n = 1, dans les motifs M). -8- Conformément à un mode préféré de réalisation de l'invention, les POS (I) ont des Frh = Vi et q = 0 dans les motifs D. Suivant une variante à ce mode préféré, les Frh terminaux des POS (I) correspondent à l'hydrogène et q = O également dans la formule (I). En pratique, les POS (I) plus volontiers mis en oeuvre sont des polydiméthylsiloxanes a,o (diméthyvinylsiloxy) pour le mode préféré et at,to (diméthylhydrogénosiloxy) pour la variante. De tels POS (I) sont disponibles dans le commerce (e.g. RHODORSIL 620 V de la Société RHONE POULENC). S'agissant du POS (I), il peut être assimilé au réticulant de la composition et comporte, de préférence, un seul type de Frh réparties, avantageusement, dans les chaînes et/ou aux extrémités de celles-ci (u = I ou 2 et w > 0). Dans le cadre du mode préféré de réalisation, les Frh du POS (II) sont l'hydrogène et on les trouve avantageusement à la fois dans les chaînes et à leurs extrémités. Dans la variante, les Frh pendants et terminaux sont représentés par des vinyles (Vi). On a, de préférence, deux types différents de motifs D dans les POS (Il), mais il n'est pas exclu d'en avoir autant que le permettent les combinaisons u et v de la formule donnée supra pour les motifs D du POS (1). A titre d'exemples de POS (I), on peut citer: - le poly(diméthylsiloxy) (siloxyméthylhydrogéno) a,co (diméthylhydrogénosiloxy) D1 D2 M pour le mode préféré; - et le poly(diméthylsiloxy) (méthylvinylsiloxy) at,o (diméthylvinylsiloxy) M D1 D2 M pour la variante. Ces POS (H) sont des produits commerciaux comme par exemple le RHODORSIL 626 V 300 H1,7 de RHONE POULENC, et sont largement divulgués tant en ce qui concerne leurs structures que leurs synthèses dans la littérature technique. Il est à noter que, avantageusement, les Frh de l'invention sont: - soit Frh = Vi et son complémentaire Frhc = H - soit Frh = Het Frhc = Vi. Il est parfaitement envisageable que les Frh et les Frhc soient répartis de manière hétérogène et aléatoire dans les POS (I) et les POS (I). -9- Mais avantageusement, les Frh de chacun des POS (I), (I1) et (III) sont identiques entre elles et en ce que les Frh du POS (I) sont différentes de celles des POS (HI) et (ID) [Frh complémentaires Frhc]. L'allongeur (HI) est un polyorganosiloxane (POS) ne présentant avantageusement des Frh que sur ces motifs siloxyles M terminaux. Il est, de préférence, de viscosité beaucoup plus faible que le POS (1), par exemple de l'ordre de celle du POS (1I). Les Frh d'extrémités du POS (IR) allongeur sont, de préférence, choisies de telle sorte qu'elles réagissent de manière privilégiée avec les Frh du POS (I). A cette fin, il est donc souhaitable, sans que cela ne soit limitatif, que ces Frh du POS (II) ne soient que d'un seul type et complémentaires avec celles du POS (I). En conséquence, ces Frh sont généralement et avantageusement de même nature que celles du POS (L1) réticulant. Dans le mode préféré de réalisation, les Frh du POS (I1) sont représentées par l'hydrogène, tandis qu'elles correspondent au vinyle dans la variante. Frh du POS (HII) le ratio en nombre rI = Frh du POS (I1) + (1) x 100 préférentiellement encore 0,5 % est l'un des paramètres déterminants de la composition de l'invention. Ce ratio conditionne en effet, l'amplitude de l'augmentation des mailles du réseau de réticulation par le POS (m). On tire avantage à ce que ce ratio r1 soit inférieur à 20 % en poids et plus préférentiellement encore soit de l'ordre de 5 % en poids + 2. Comme exemple pratique de POS (m), on peut mentionner: - le poly(diméthylsiloxy)cL,co(diméthylhydrogénosiloxy) pour le mode préféré de réalisation, - le (polydiméthylsiloxy)ac,co(diméthylvinylsiloxy) pour la variante à ce mode préféré. La structure et le mode de préparation de POS (Lm) susceptible d'être mis en oeuvre dans la composition de l'invention, sont en outre largement illustrés par la littérature technique antérieure. A titre d'exemple de produit commercial susceptible d'être utilisé comme POS (EU), on peut citer le RIHODORSIL 620 H2 de la société RHONE POULENC. Selon une disposition facultative mais néanmoins avantageuse de l'invention, le POS (I) est dilué à l'aide d'un POS (IV) comportant des motifs M et D, dans lesquels les substituants R6 et R7 sont, de préférence, de même nature que les substituants R et R1 du POS (I). De manière plus préférée encore, R6 = R7 = R = R1 = CH3. Ce POS (IV) est, par exemple, constitué par une huile polydiméthylsiloxane xa,O (triméthylsiloxy). Ce genre de POS est parfaitement disponible dans le commerce, par exemple le produit commercialisé par la Société RHONE POULENC sous la dénomination RHODORSIL -10- 47 V 100. Le choix du diluant POS (IV) se fait naturellement en fonction de la nature du POS (I) et il est clair que par définition, le POS (IV) aura une viscosité moindre que celle du POS (I). Ainsi, conformément à une caractéristique préférée de l'invention, la composition comporte au moins un POS (IV) de structure essentiellement linéaire et de viscosité dynamique moins élevée que celle du POS (1), de préférence au moins 20 fois moins élevée, et plus préférentiellement encore 5 fois moins élevée que celle du POS (I). Il va de soi que les proportions de Frh Frhc présentes dans chacun des POS (1) à (mI) de la composition ne sont pas anodines. Il en est donné ci-après une illustration non limitative: - POS (): Frh = Vi et/ou H, présent à raison de 0,01 à 10 % en poids de préférence de 0,05 à 1% en poids et, plus préférentiellement encore, à raison de 0,1 % en poids environ; - POS (H): Frh = HC et/ou Vi, présent à raison de 0,01 à 10, de préférence de 0,1 à 1,5 et plus préférentiellement encore à raison de 0,7 % en poids environ; - POS (Im): Frh = H et/ou Vi présent à raison de 0,01 à 10, de préférence de 0,05 à 1 et plus préférentiellement encore, à raison de 0,2 % en poids environ. Le catalyseur (V) est un autre élément important de la composition selon l'invention. Il s'agit, de préférence, d'un complexe organométallique du platine ou bien encore de l'un des catalyseurs à base de platine traditionnellement mis en oeuvre pour la catalyse de réactions d'hydrosilylation entre des restes SiH et des restes SiVi. A titre d'exemples, on peut citer le platine noir, l'acide chloroplatinique, un acide chloroplatinique modifié par un alcool, un complexe de l'acide chloroplatinique avec une oléfine, un aldéhyde, un vinylsiloxane ou un alcool acétylénique, entre autres. Le brevet US N 2 823 218 divulgue un catalyseur d'hydrosilylation du type acide chloroplatinique et le brevet US N 3 419 593 est relatif à des catalyseurs formés par des complexes d'acide chloroplatinique et d'organosilicone du type vinylsiloxane. Des complexes de platine et d'hydrocarbures utiles comme catalyseur d'hydrosilylation sont divulgués par les brevets US N* 3 159 601 et 3 159 662. Le brevet US N * 3 723 497 décrit un acétylacétonate de platine et le brevet US N 3 220 972 a pour objet des catalyseurs à base d'alcoolate de platine. Concernant les quantités catalytiquement efficaces à mettre en oeuvre, il va de soi que l'homme du métier du domaine considéré est parfaitement à même de déterminer la quantité optimale de catalyeur pour promouvoir la réticulation. Cette entité dépend notamment de la nature du catalyseur et des POS en cause. Pour fixer les idées on peut indiquer qu'elle sera comprise entre 0,1 et 40 ppm (e.g. 15 ppm) pour 100 parties en poids de POS (I). Pour poursuivre sur d'autres caractéristiques intéressantes des POS (I) à (IV), on peut indiquer qu'ils ont avantageusement une structure sensiblement linéaire. -11- La viscosité des POS de la composition selon l'invention constitue également un paramètre à prendre en considération, notamment au regard dela facilité de manipulation de cette composition et des propriétés viscoélastiques du gel susceptible d'être obtenu par réticulation de cette composition. A cet égard et conformément à une disposition avantageuse de l'invention, le POS (I) est sensiblement linéaire et possède une viscosité dynamique inférieure ou égale à 500 000 m.Pa.s, de préférence, comprise entre 1000 et 200 000 mPa.s; et/ou le POS (II) est sensiblement linéaire et possède une viscosité dynamique inférieure ou égale à 100 000 m.Pa.s, de préférence à 1000 mPa.s et plus préférentiellement encore comprise entre 10 et 100 mPa.s; et/ou le POS (HI) est sensiblement linéaire et possède une viscosité dynamique inférieure ou égale à 100 000 m.Pa.s, de préférence à 1000 mPa.s et plus préférentiellement encore comprise entre 10 et 100 mPa.s; Un autre paramètre non sans influence sur les propriétés rhéologiques et d'adhérence du gel silicone adhérent selon l'invention, est constitué par le rapport en nombre: Frh du POS (H) et du POS (I) r = Frhc du POS (I) [Frhc = Frh complémentaire à, i.e. réactive avec Frh] Les Frh du réticulant (II) et de rallongeur (HI) d'une part, et, d'autre part, les Frh complémentaires du POS (I) structurant, sont celles qui sont susceptibles de réagir ensemble pour former un réseau de réticulation et le gel conforme à l'invention. Avantageusement, ce rapport molaire r2 est inférieur ou égal à 0,8, de préférence compris entre 0,1 et 0,7 et plus préférentiellement encore entre 0,3 et 0,6. Dans le cadre du mode préféré de réalisation de l'invention Frh = hydrogène (H + I) le rapport en nombre r2 = FrhC = vinyle (1) est inférieur ou égal à 0,8 et plus préférentiellement encore est compris entre 0,4 et 0,55. En pratique, une composition selon le mode préféré de réalisation de l'invention peut être celle caractérisée en ce que: - le POS (I) comprend des motifs M, à hauteur de 0,2 à 1 % poids, dans lesquels R = CH3, Frh = vinyle m = 2 et n = 1 ainsi que des motifs D, à hauteur de 0,9 à 0,98 % poids, dans lesquels RI = CH3, p = 2 et q = 0; - le POS (L) comprend des motifs M, à hauteur de 4 à 6 % poids, dans lesquels Frh = H, R2 = CH3, s = 1 et t = 2, et des motifs D, à hauteur de 12 à 18 % poids, dans lesquels R3 = CH3 ou H, v= 2 et n =0; - 12- - le POS (IM) comprend des motifs M, à hauteur de 8 à 10 % poids, dans lesquels Frh = H, R4 = CH3 w = 1 et x = 2, et des motifs D, à hauteur de 80 à 92 % poids, dans lesquels R5 = CH3; et en ce qu'il est prévu un diluant POS (IV) dont les motifs M et D comportent respectivement des R6 = R7 = CH3 et sont présents à hauteur d'environ 10 et 80 % poids respectivement, le diluant (IV) étant, de préférence, présent dans une quantité inférieure ou égale à 50 % en poids, de préférence à 40 % poids et plus préférentiellement encore comprise entre 5 et 20 % poids, par rapport au mélange POS (I) + (IV). Pour améliorer la stabilité au stockage de la composition selon l'invention et pour fournir aux utilisateurs une forme commerciale aisément manipulable, il est prévu un système à au moins deux composants A et B comportant les POS (I) à (LI) et éventuellement (IV) ainsi que le catalyseur (V) de la composition telle que définie ci-dessus, chacun de ces deux composants A et B étant exempt de mélange de POS (I) + (ô) et/ou (III) avec du catalyseur (V). Ledit catalyseur (V) étant, de préférence, exclusivement contenu dans l'un des composants A ou B du système. C'est ainsi que le composant A peut, par exemple, contenir au moins une partie du POS (I) et au moins une partie du POS (IV) ainsi que le catalyseur (IV), tandis que le composant B comprend le POS (H) et le POS (HI) et éventuellement la partie restante des POS (I) et (IV). Pour simplifier l'utilisation, il est préférable de proposer un système bi-composant dont les proportions A: B sont comprises entre 40: 60 et 60: 40, et, de préférence, sont, de 50: 50 parties en poids environ. S'agissant de la préparation du gel, on peut préciser que la réticulation de la composition en gel intervient à la température ambiante ou après chauffage à des températures comprises entre 100 et 180 C par exemple. Dans ce contexte, les durées de réticulation nécessaires sont, par exemple, comprises entre quelques mn et 1 heure 30 mn. Le gel adhésif réticulé obtenu à partir de la composition décrite cidessus forme un objet à part entière de la présente invention. S'agissant des applications, la composition et le gel selon l'invention peuvent être utilisés comme moyens amortisseurs de choc et de protection de composants électroniques ou analogues ("Potting"). La composition et/ou le gel peuvent ainsi être versés dans un conteneur comprenant des éléments électroniques sensibles montés sur un support quelconque, par exemple en résine époxy. Il s'agit en fait d'une immersion des éléments fragiles dans la composition silicone. La composition et le gel peuvent également encapsuler des composés électroniques sensibles en vue de les protéger par d'autres moyens e.g.: gainage de revêtement.... Compte tenu de ces propriétés adhésives particulièrement significatives, le gel silicone selon l'invention peut aussi être avantageusement utilisé pour la préparation: -13- - d'adhésifs, - ou de matériau médical, de préférence du type de ceux entrant dans la constitution des implants, prothèses, ciments ou analogues; - ou de produits d'étanchéification, de mastics ou de composition de scellage produits d'assemblage. La présente invention concerne également, à titre de produits nouveaux les adhésifs, les matériaux médicaux, et les moyens amortisseurs de choc et de protection, les ciments, mastics ou étanchéificateurs réalisés à partir de ce gel silicone. Dans ces applications, il est loisible d'exploiter tout ou partie des propriétés avantageuses du gel et de la composition selon l'invention: grande vitesse de réticulation, stabilité physique (viscoélasticité) à basse et à haute température, propriétés d'amortissement, qualité d'isolant notamment par rapport à l'air et à l'eau notamment, et enfin et surtout propriétés adhésives. Les exemples non limitatifs qui suivent, montrent diverses possibilités de formulation des compositions selon l'invention ainsi que les caractéristiques et les propriétés des gels silicones obtenus par réticulation desdites compositions. EXEMPLES: EXEMPLE 1: Les compositions décrites se présentent sous forme bicomposante et la réticulation s'effectue après mélange de deux parties nommées A et B dans un rapport 50 /50. Descriptif: ( - + La liste ci-dessous décrit les matières premières utilisées dans les compositions des parties A et B de ce gel. ) + Le tableau 1 décrit les concentrations de chacun de ces constituants dans les partiesAetB. (3) + Méthodologie d'obtention des gels. ) + Le tableau 2 présente les propriétés physiques obtenues sur ces compositions et particulièrement l'influence de l'huile (m) (= huile poly(diméthylsiloxy)ta,c- (diméthylhydrogénosiloxy) de viscosité 20 mPa.s et contenant 0,2 % de groupements HI), sur les propriétés d'adhérence des compositions sur époxyde et aluminium. (D" Liste des matières premières utilisées: POS (I) = huile polydiméthylsiloxane cx,co (diméthylvinylsiloxy) de viscosité 000 mPa.s contenant environ 0,1 % en poids de groupements(CH2 = CH) (CH2) SiO1/2 POS (i) = huile poly(diméthylsiloxy) (méthylhydrogénosiloxy) aO,( diméthyl- hydrogénosiloxy de viscosité 25 mPa.s et contenant 0,17 % en poids de groupements H. -14- * POS (HI) = huile poly(diméthylsiloxy) oc,c0 (diméthylhydrogénosiloxy) de viscosité mPa.s et contenant 0,2 % en poids de groupements H. * POS (IV) = huile polydiméthylsiloxane cx,c (triméthylsiloxy) de viscosité 100 mPa.s. * Catalyseur (V) = complexe organométallique du platine utilisé comme catalyseur de réticulation; les concentrations de ce catalyseur sont données en ppm de Pt métal de degré d'oxydation = 0. - Tableau 1 = constitution des compositions testées: TABLEAU 1 Référence Ai].. B.1 B2 B3 POS (I) 50 49,1 49,1 49,1 POS (1V) 50 50 50 50 POS (If) -O 0,855 0,81 POS (HI) - 0,045 0,09 Catalyseur (V) 15 ppm Pt - - SiH du POS (HI) r1 = Sil du POS (Il) +(III) x 100 est égal à 5,8 % pour l'essai 2 et à 11,4 % pour l'essai. Le rapport r2 [H] (IH) + (II)/ [Vi] (1) est égal à 0,51; 0,52; 0,53, respectivement pour les essais 1 à 3. À Méthodologie: Les gels sont préparés par simple mélange des constituants des compositions, dans un réacteur agité et placé à 25 OC. + Tableau 2: propriétés physiques et d'adhérence des gels obtenus: -15- TABLEAU 2 ,=......., ",.,....".............DTD: réticulation A1 +B1 A1 +B2 A1 +B3 Propriétés module visqueux G", Pa 2707 2207 2107 module élastique G', Pa 3857 2607 2438 tangente delta 0,71 0,85 0,86 ADHESION sur EPOXYDE force de pelage, N/mm 0,06 0, 16 0,17 type de rupture adhésive cohésive cohésive ADHESION sur ALUMINIUM force de pelage, N/mm 0, 067 0,176 type de rupture adhésive cohésive Par rupture adhésive, on entend une désolidarisation (ou déchirure) qui se propage entre la couche de gel et le support. Par rupture cohésive, on entend une désolidarisation (ou déchirure) qui se propage au sein de la couche de gel; la surface du support étant au moins en partie recourverte de résidus de gel. L'essai I issu du mélange de la partie A1 et de la partie B1 ne contient pas d'huile (I) c'est l'essai témoin. Les essais 2 et 3 issus des mélanges de la partie A1 et des parties B2 et B3 contiennent respectivement des quantités croissantes d'huile (lII). Les propriétés viscoélastiques G' et G" ont été mesurées sur un rhéomètre à contrainte imposée CARRI-MED CS 100 dans les conditions suivantes: Température= 230 C; - Dimension du cône = diamètre: 2 cm, angle = 4 degrés; - Balayage de fréquence = de 0,5 à 10 hertz; - Couple = 500 microN/M. L'adhérence a été mesurée sur un dynamomètre ADAMEL LHOMARGY DY 30 par la méthode de pelage à 90 degrés sur des éprouvettes de dimension 200 mm x 50 mm x 25 mm préalablement nettoyées au trichloro-éthane. Ces résultats montrent que l'introduction d'une huile poly(diméthylsiloxy) c,co (diméthylhydrogénosiloxy) améliore l'adhésion sur époxyde et aluminium des compositions. -16- EXEMPLE 2: Descriptif: O( ± La liste ci-dessous décrit les matières premières utilisées dans les compositions des parties A et B de ce gel. (i + Le tableau 3 décrit les concentrations de chacun de ces constituants dans les parties A et B. ( + Méthodologie G) + Le tableau 4 présente les propriétés d'adhésion de ces compositions et particulièrement l'influence de l'huile (III) (= huile poly(diméthylsiloxy) ca,co (diméthylhydrogénosiloxy) de viscosité 20 mPa.s et contenant 0,2 % de groupements H), sur support époxyde. (D + Liste des matières premières utilisées: ò POS (I) = huile polydiméthylsiloxane oc,co (diméthylvinylsiloxy) de viscosité 60 000 mPa.s contenant environ 0,1 % de groupements (CH3)(CH2 = CH) SiO1/2, POS (I) = huile poly(diméthylsiloxy) (méthylhydrogénosiloxy)",co diméthyl- hydrogénosiloxy de viscosité 25mPa.s et contenant 0,17 % de groupements H, POS (I) = huile poly(diméthylsiloxy) or,co(diméthylhydrogénosiloxy) de viscosité mPa.s et contenant 0,2 % de groupements H, 20. Catalyseur (V) = complexe organométallique du platine utilisé comme catalyseur de réticulation; les concentrations de ce catalyseur sont données en ppm de Pt métal. q + Tableau 3: constitution des compositions testées: TABLEAU 3 Référence A2 B4 B5 Congelez....... (I) 100 98,2 98,2 (I) - 1,8 1,71 (m) - 0 0,09 (V) 15 ppm Pt - - Sillde ([[I) rl = SiH de (Il)(i) x 100 = 5,8%. a- Le rapport r2 [H](II) + (m) /[Vi] (I) est égal à 0,5 pour chacune des compositions. -17- L'essai 4 issu du mélange de la partie A2 et de la partie B4 ne contient par d'huile (lI) c'est l'essai témoin. L'essai 5 issu du mélange de la partie A2 et de la partie B4 contient de l'huile (II). + Méthodologie: Les gels sont préparés par simple mélange des constituants des compositions, dans * un réacteur agité et placé à 25 C. Les propriétés d'adhérence (force de pelage) ont été mesurées dans les conditions décrites dans l'exemple 1. )+ Tableau 4: propriétés d'adhérence des compositions testées: TABLEAU 4 réticulation A2 + B4 A2 + B5 ADHESION sur EPOXYDE force de pelage, N/mm 0,06 0,35 type de rupture adhésive cohésive Ces résultats montrent également que l'introduction d'une huile (II) poly(diméthylsiloxy) x,co (diméthylhydrogénosiloxy) améliore l'adhésion sur époxyde des compositions. EXEMPLE 3: INCIDENCE DE LA CONCENTRATION EN POS (I) ALLONGEUR DANS LA COMPOSITION Descriptif: ( 4- La liste ci-dessous décrit les matières premières mises en oeuvre. À - Formulations testées. () 4 Méthodologie de préparation et de test. -) 4 Résultats: influence de la concentration en POS (1H) allongeur sur les propriétés physiques (rhéologiques) et d'adhérence des gels silicones testés. ( + Liste des matières premières utilisées: - POS I: huile polydiméthylsiloxane ax,co (diméthylvinylsiloxy) de viscosité 000 mPa.s contenant environ 0,1 % poids de Vi (RHODORSIL D 621 V 60 000) - POS H: huile réticulante poly(diméthylsiloxy) (méthylhydrogénosiloxy)o,co diméthylhydrogénosiloxy de viscosité 300 mPa.s et contenant environ 0,17 % poids de groupements H, (RHODORSIL 621 V 300 H 1,7) -18- - POS lII: allongeur huile poly(diméthylsiloxy) ct,co(diméthylhydrogénosiloxy) de viscosité 20 mPa.s et contenant 0,2 % en poids de groupements H, (RHODORSIL 620 H2) - POS IV: diluant = huile polydiméthylsiloxane ca, co(triméthylsiloxy) de viscosité de mPa.s (RHODORSIL 47 V 100). Catalyseur (V) = complexe organométallique du platine utilisé comme catalyseur de réticulation; les concentrations de ce catalyseur sont données en ppm de Pt métal. ) + Formulations: Tableau 5 (en bicomposant A et B 50/50). TABLEAU 5 . " ......... ,..DTD: A B6 B7 B8 B9 POS (1) 50 49,1 49,1 49,1 49,1 POS (IV) 50 50 50 50 50 POS (I) - 0,9 0,855 0,80 0,72 POS (m) - - 0,045 0,09 0,018 Catalyseur (V) 15 ppm Pt - - - - r1=SiH (L SH] (1)00 - O 5,8 10,1 22,8 rl-Sill (HI) + Sill (IBx10 % A B10 Bll B12 B13 POS (I) 70 67,8 67,8 67,8 67,8 POS (IV) 30 30 30 30 30 POS (II) - 1,2 1,14 1,08 1,00 POS (ml) - 0,06 0,12 0,20 Catalyseur (V) 15 ppm Pt - - - - SiH (II) r1=S)SiJH (Iô) m)X 100 (%)O 5,8 10,1 22,8 rl=Sill (ID + Sill (El)x ( - Méthodologie de préparation et de test: idem exemples 1 et 2 Résultats: Tableau 6 Les résultats sont présentés dans le tableau 6 ci-après; les essais ont été réalisés pour deux dilutions: 30 et 50 % d'huile POS (IV). L'huile POS (m) a pour effet d'allonger les mailles du réseau. Cela entraîne les variations suivantes: -19- propriétés rhéologiques: Le module élastique G' diminue sensiblement dès addition de 5 % d'huile 620 H2 au dela, la variation est moins sensible; Le module visqueux G" reste constant. Par conséquent, les valeurs de tangeante 5 augmentent avec une première variation importante dès additions d'huile (l). propriétés d'adhérence: L'effet de l'huile (Im) sur les propriétés d'adhérence est significatif; outre l'augmentation des forces de pelage, les ruptures passent d'une nature adhésive à une nature cohésive dès addition d'huile (II). -20- TABLEAU 6 ".'.'',:.:.'5'..'.: É INLEC de, 3huS, ioPOS (lii) #allongeant rl | O 5,8 | 10,1 22,8 Propriétés rhéologiques G', Pa 8 860 6 572 6 335 5 900 G", Pa 4 928 4 713 4 720 4 677 tangente DELTA 0,57 0,72 0,75 0,8 Propriétés d'adhérence Pelage sur époxyde, 0,07 0,2 0,23 | 0,23 N/mm rapture adhésive c cohésive cohésive c cohésive 3:::::.::::::..:::::.:...::-::;..-::::::::................ ... "...".".... r1 | 0 5,8 | 10,1 22,8 Propriétés rhéologiques G', Pa 3 857 2 607 2 438 2 594 G", Pa 2 707 2 207 2 107 2 303 tangente DELTA 0,71 0,85 0,86 0,89 Propriétés d'adhérence Pelage sur époxyde, N/mm 0, 06 0,16 0,17 0,15 rupture adhésive cohésive cohésive cohésive -21- REVENDICATIONS: 1 - Composition silicone réticulable en gel adhésif par hydrosilylation, caractérisée en ce qu'elle comprend: - (I) - au moins un polyorganosiloxane POS (I) comportant: A des motifs siloxyles terminaux de type M = (R)2 (Frh) SiO1/2 avec: * R identiques ou différents entre eux et correspondant à un groupement alkyle linéaire ou ramifié en C 1-C6 et/ou aryle substitué ou non, * Frh correspondant à au moins un genre de Fonction réactive d'hydrosilylation- hydrogéno ou alcényle- le vinyle faisant partie des alcényles préférés -, A et des motifs siloxyles identiques ou différents de type D = (Rl)p (Frh)q Si 02/2 dans lesquels Frb est tel que défini supra, R1 répond à la même définition que R, et p = 1 ou2, q= O0ou 1 et p+ q = 2. - (I) - au moins un polyorganosiloxane POS (H) comprenant: A des motifs siloxyles terminaux M = (Frh)s (R2)t Si 01/2 avec * Frh tel que défini ci-dessus, * R2 répondant à la même définition que R, * S = O ou 1 et t = 1,2 ou 3 et s + t = 3 A des motifs siloxyles identiques ou différents D = (Frh)u (R3)v Si 02/2 avec * Frh tel que défini ci-dessus, * R3 répondant à la même définition que R, *u=Oou 1, v=O,l ou 2 etu+v=2; avec la condition selon laquelle au moins l'un des motifs D du POS (II) est porteur d'une Frh (u = 1,v= 1) - (I) - au moins un polyorganosiloxane POS (MI) qualifié "d'allongeur" et présentant: A des motifs siloxyles terminaux M = (Frh) (R4)2 Si 01/2 avec * Frh tel que défini ci-dessus, * R4 répondant à la même définition que R, *w=1,2ou3, x=0,1,2 ou3; les Frh de ce POS (m) étant choisis de telle sorte * qu'ils réagissent au moins avec les Frh des motifs M terminaux du POS (I) -22- nombre de Frh du POS (II) * et que le ratio r1 nombre de Frh du POS (]) + POS (Il) x 100 soit inférieur à % de préférence inférieur ou égal à 50 % et plus préférentiellement encore compris entre 0,5 et 10 %. A des motifs siloxyles D = (R5)2 SiO 2/2; avec * R5 répondant à la même définition que R; - (IV) - éventuellement au moins un polyorganosiloxane POS (IV) utile notamment comme diluant du POS (I) et comportant des motifs siloxyles terminaux M = (R6)3 Si 01/2 et des motifs siloxyles D = (R7)2 Si2/2 avec R6, R7 identiques ou différents entre eux et répondant à la même définition que R. - (V) - et une quantité efficace de catalyseur d'hydrosilylation, de préférence de nature platinique. 2 - Composition selon la revendication 1 caractérisée par un ratio nombre de Frh du POS (11) et du POS (L) r2 = nombre de Frh du POS (I) inférieur ou égal à 0,8 et de préférence compris entre 0,1 et 0,7 et plus préférentiellement encore entre 0,3 et 0,6. 3 - Composition selon la revendication 1 ou 2, caractérisée en ce que les Frh de chacun des POS (I), (Il) et (HI) sont identiques entre elles et en ce que les Frh du POS (I) sont différentes de celles des POS (IT) et (II) [Frh complémentaires Frhc] 4 - Composition selon l'une quelconque des revendications 1 à 3 caractérisée en ce que: -le POS (I) comprend des Frh correspondant à des vinyles et des motifs D dans lesquels q = 0. - le POS (II) comprend des Frh correspondant à l'hydrogène. - le POS (m) comprend des Frb correspondant à l'hydrogène. - Composition selon l'une quelconque des revendications 1 à 4 caractérisé en ce que le POS (1) est sensiblement linéaire et possède une viscosité dynamique inférieure ou égale à 500 000 m.Pa.s, de préférence, comprise entre 1000 et 200 000 mPa.s; et/ou le POS (H) est sensiblement linéaire et possède une viscosité dynamique inférieure ou égale à 100 000 m.Pa.s, de préférence à 1000 mPa.s et plus préférentiellement encore comprise entre 10 et 100 mPa.s; et/ou le POS (EI) est sensiblement linéaire et possède une viscosité dynamique inférieure ou égale à 100 000 m.Pa.s, de préférence à 1000 mPa.s et plus préférentiellement encore comprise entre 10 et 100 mPa.s; -23- 6 - Composition selon l'une quelconque des revendications 1 à 5, qu'elle comporte au moins un POS (IV), de structure essentiellement linéaire et de viscosité dynamique moins élevée que celle du POS (I) et, de préférence, 5 fois moins élevée que celle du POS (I). 7 - Composition selon l'une quelconque des revendications 1 à 6 caractérisée en ce que: - le POS (I) comprend des motifs M, à hauteur de 0,2 à 1 % poids, dans lesquels R = CH3, Frh = vinyle m = 2 et n = 1 ainsi que des motifs D, à hauteur de 0,9 à 0,98 % poids, dans lesquels R1 = CH3, p = 2 et q = 0; le POS (IH) comprend des motifs M, à hauteur de 4 à 6 % poids, dans lesquels Frh = H, R2 = CH3, s = 1 et t = 2, et des motifs D, à hauteur de 12 à 18 % poids, dans lesquels R3 = CH3 ou H, v =2 et n= 0; - le POS (Im) comprend des motifs M, à hauteur de 8 à 10 % poids, dans lesquels Frh = H, R4 = CH3 w = 1 et x = 2, et des motifs D, à hauteur de 80 à 92 % poids, dans lesquels R5 = CH3; et en ce qu'il est prévu un diluant POS (IV) dont les motifs M et D comportent respectivement des R6 = R7 = CH3 et sont présents à hauteur d'environ 10 et 80 % poids respectivement, le diluant (IV) étant, de préférence, présent dans une quantité inférieure ou égale à 50 % en poids, de préférence à 40 % poids et plus préférentiellement encore comprise entre 5 et 20 % poids, par rapport au mélange POS (I) + (MV). 8 - Système à au moins deux composants A et B comportant les POS (I) et (III) et éventuellement (IV) et le catalyseur (V) de la composition selon l'une quelconque des revendications 1 à 7, chacun de ces deux composants A et B étant exempt de mélange de POS (I) + (I) et/ou (mT) avec du catalyseur, ce dernier étant, de préférence, exclusivement contenu dans l'un des composants A ou B du système. 9 - Gel adhésif réticulé obtenu à partir de la composition selon l'une quelconque des revendications 1 à 7 et/ou du système selon la revendication 8. - Application de la composition selon l'une quelconque des revendications 1 à 7, du système selon la revendication 8 ou du gel selon la revendication 9 pour la préparation: - d'adhésifs, - de matériau médical, de préférence du type de ceux entrant dans la constitution des implants, prothèses, ciments ou analogues; - ou de produits d'étanchéification, de mastics ou de composition de scellage (mortiers).